ГЛАЗУРЬ
GLASE

Изобретение относится к промышленности строительных материалов и касается составов глазурей для нанесения на керамическую плитку, черепицу.
Известна глазурь, содержащая, мас.%: глина и каолин 3,0-8,0; полевой шпат 40,0-48,0; кварцевый песок 20,0-30,0; мел 7,0-17,0; окись олова, окись цинка, углекислый барий, сернокислый кобальт 3,0-7,0 каждого [1].
Задача изобретения состоит в повышении морозостойкости глазури.
Технический результат достигается тем, что глазурь, включающая каолин, полевой шпат, кварцевый песок, мел, окись олова, углекислый барий, сернокислый кобальт, дополнительно содержит свинцовый глет и сподуменовый концентрат при следующем соотношении компонентов, мас.%: каолин 3,0-8,0; полевой шпат 20,0-25,0; кварцевый песок 10,0-15,0; мел 3,0-4,0; окись олова 3,0-4,0; углекислый барий 3,0-4,0; сернокислый кобальт 1,0-2,0; свинцовый глет 3,0-4,0; сподуменовый концентрат 41,0-47,0.
В таблице приведены составы глазури.
Компоненты
Содержание, мас.% в составах
1
2
3
Каолин
3,0
5,5
8,0
Полевой шпат
25,0
22,5
20,0
Кварцевый песок
10,0
12,5
15,0
Мел
3,0
3,5
4,0
Окись олова
3,0
3,5
4,0
Углекислый барий
3,0
3,5
4,0
Сернокислый кобальт
2,0
1,5
1,0
Свинцовый глет
4,0
3,5
3,0
Сподуменовый концентрат
47,0
44,0
41,0
2
2
3
2
3
2
2
2
Сподуменовый концентрат включает, мас.%: SiO 64,46; AlO 25,82; FeO 0,56; MgO 0,5; CaO 0,59; NaO 0,82; КО 2,34; LiO 4,5; п.п.п. - остальное.
Компоненты измельчают и сплавляют при температуре 1430-1490°С. Расплав гранулируют в воду и подвергают помолу до полного прохождения через сетку 008. Подготавливают глазурную суспензию с влажностью 45-53%. Суспензию наносят в виде тонкого слоя на поверхность обожженных керамических изделий и вторично их обжигают при температуре 1150-1250°С. Морозостойкость глазури не менее 80 циклов переменного замораживания и оттаивания.
Источник информации
1. Горохова Е.В. Материаловедение и технология керамики. - Мн.: Высш. шк., 2009. - С.74.